(57)【特許請求の範囲】
【請求項１】
窒化アルミニウム焼結体粉末の表面に、ＯＨ基の数が２〜５個／ｎｍ２となるようなベーマイト皮膜を形成させ、さらにシランカップリング剤で被覆してなる表面被覆窒化アルミニウム焼結体粉末からなる高熱伝導性フィラー。
【請求項２】
シランカップリング剤が、γ−アミノプロピルトリエトキシシラン、γ−メタクリロキシプロピルトリメトキシシラン、γ−グリシドキシプロピルトリメトキシシラン、又はメチルトリメトキシシランである請求項１記載の高熱伝導性フィラー。
【請求項３】
被覆される窒化アルミニウム焼結体粉末の不均一歪みが０．０１以下である請求項１又は請求項２記載の高熱伝導性フィラー。
【請求項４】
窒化アルミニウム焼結体粉末を、湿度３０〜５０％、０．３〜０．５ＭＰａの加圧状態で１０〜３０分間処理して、ベーマイト被覆を形成させ、次いでシランカップリング剤で被覆することを特徴とする高熱伝導性フィラーの製造方法。
【請求項５】
シランカップリング剤が、γ−アミノプロピルトリエトキシシラン、γ−メタクリロキシプロピルトリメトキシシラン、γ−グリシドキシプロピルトリメトキシシラン、又はメチルトリメトキシシランである請求項４記載の高熱伝導性フィラーの製造方法。
【請求項６】
請求項１〜３のいずれか一項記載の高熱伝導性フィラーを含有するエポキシ樹脂組成物。
【請求項７】
請求項６記載の樹脂組成物からなる半導体封止材。
【発明の詳細な説明】
【０００１】
本発明は、半導体封止材用エポキシ樹脂への充填材として、耐湿信頼性の優れた高熱伝導性フィラーに関する。また、その他の電子・電気機器等の絶縁封止材、各種基板用等の充填材として用いられるフィラーに関する。
【０００２】
【従来の技術】
近年のＩＣの高機能化及び高速化の進展に伴いＩＣの発熱量は増大傾向にある。これを受けて高放熱特性を有する封止材に対する要求が高まっており、封止材を構成するマトリックス（エポキシ樹脂）、フィラーの両面より高熱伝導化が検討されている。更にパッケージ方式の面からも、放熱フィンを取り付けることによる高放熱特性が検討されてきている。
この中でフィラーの高熱伝導化においては、原料自身が高い熱伝導性を示す酸化アルミニウム（アルミナ）、窒化アルミニウム等が使用されている。
【０００３】
酸化アルミニウムは水分と反応せず高い安定性を示すので、ＥＭＣ用途には好ましいが、原料自身の熱伝導率は３０W／ｍ・Kレベルで、窒化ケイ素や窒化アルミニウムに比べて低いため、樹脂組成物の熱伝導率を上げるためには、充填率を上げなければならないが、そうすると流動性が犠牲になるため、広範な普及には至っていない。
【０００４】
窒化アルミニウムは熱伝導率が１００W／m・K以上と高いことから、ＥＭＣ用途において高充填しなくても放熱特性を高めることが可能な反面、水分に対する活性が高く、加水分解でアンモニアが生じることによる耐湿信頼性等に問題があり、高熱伝導性フィラーの原料として本格的に普及するに至っていない。
【０００５】
窒化アルミニウムの原料自身の高熱伝導性を生かしながら、上記問題点を克服すべく種々の取り組みがなされてきた。特開平６−２０９０５７号公報では窒化アルミニウムの焼結体の多結晶あるいは単結晶粉末を用いることが開示されており、焼結処理により窒化アルミニウム粒子の高熱伝導化が図れるものの、粉砕処理により比表面積が大きくなり、シランカップリング剤等で被覆しなければ、耐湿信頼性を得ることができない。
【０００６】
また、特開平９−５９１２５及び特開平９−６２４５４に、窒化アルミニウム粉末をシラン化合物をバインダーとして造粒・焼結する方法が開示されている。本方法では窒化アルミニウムの表面がシラン化合物によりコーティングされるため、耐湿信頼性の向上が期待されるが。しかし、シラン化合物から熱分解で形成される酸化ケイ素層と原料窒化アルミニウム（母材）には熱膨張率に差があるため、酸化ケイ素層の破壊が生じ、窒化アルミニウムの表面が露出してしまい、十分な耐湿信頼性を発現することが難しい。また、造粒しているために、焼結すると造粒物中に空隙が残存し、熱伝導率の低下につながる。
【０００７】
【発明が解決しようとする課題】
本発明は上記現状に鑑みてなされたものであり、窒化アルミニウムの原料自身の高熱伝導率を維持しつつ、耐湿信頼性にも優れた高熱伝導性フィラー、及びそれを充填した半導体封止材用樹脂組成物を提供するものである。
【０００８】
【課題を解決するための手段】
本発明は半導体封止材用の高熱伝導性フィラー及びその樹脂組成物に関するものであり、窒化アルミニウム焼結体粉末を一定条件の水分存在下に暴露させてベーマイト皮膜を形成させ、ベーマイト皮膜のＯＨ基をシランカップリング剤と反応させて被覆することにより、窒化アルミニウム焼結体粉末の熱伝導性を維持しつつ、耐湿信頼性の改善を図るものである。
【０００９】
本発明の具体的構成は、窒化アルミニウム焼結体粉末の表面に、ＯＨ基の数が２〜５個／ｎｍ2となるようにベーマイト皮膜を形成させ、さらにシランカップリング剤を被覆してなる表面被覆窒化アルミニウム焼結体粉末からなる高熱伝導性フィラーである。さらに上記の高熱伝導性フィラーが充填されてなるエポキシ樹脂組成物である。
【００１０】
【発明の実施の形態】
以下、本発明について更に詳しく説明する。
【００１１】
本発明で使用される窒化アルミニウム焼結体粉末は、例えば、原料窒化アルミニウム粉末にイットリア等の焼結助剤を０．５〜１０％程度添加し、成形後に窒素、アルゴン等の非酸化性雰囲気下、温度１６００〜２０００℃で焼結された窒化アルミニウム焼結体を粉砕して得ることができる。
【００１２】
窒化アルミニウム焼結体は微粉末にするほど、活性の高い表面層の露出、すなわち比表面積が大きくなるため、耐湿信頼性が低下する傾向にある。本発明者らは微粉化後も表面を安定化させ耐湿信頼性を高めるべく検討を進めた結果、窒化アルミニウム焼結体粉末の表面に一定数のＯＨ基を有すべくＡｌＯ（ＯＨ）で示されるベーマイト皮膜を形成させ、この皮膜のＯＨ基とシランカップリング剤とを反応させて表面被覆することにより、窒化アルミニウム焼結体粉末の表面層が安定し、耐湿信頼性が向上することを見出した。
【００１３】
一方、本発明に用いられる窒化アルミニウム焼結体粉末の熱伝導率の指標として、固溶酸素量及び不均一歪みが挙げられる。しかしながら、前者の測定はイットリア等の酸化物の存在下では困難である。
本発明でいう不均一歪みとは、窒化アルミニウム結晶の不完全性を表す指標であり（例えば「Ｘ線回折の手引き  改訂第四版」  理学電機株式会社発行１９９３年６月１５日  第７６頁参照）、焼結や粉砕等の処理中に、結晶格子中に欠陥や転移が生じたり、酸素が固溶することによって変化する。本発明者らは不均一歪みの値が小さいほど、窒化アルミニウム粉末の熱伝導率が高くなり、さらには上記のような表面被覆処理を行うことにより、耐湿信頼性も向上することを経験的に見出した。不均一歪みの値が０．０１以下であることが好ましい。
【００１４】
窒化アルミニウム焼結体粉末表面のベーマイト皮膜は、当該粉末を一定の水分存在下に暴露させることにより形成可能であるが、形成されたベーマイト皮膜のＯＨ基の数を適切に制御する必要がある。好ましいＯＨ基の数としては２〜５個／ｎｍ2であり、ＯＨ基の数が５個／ｎｍ2を超えると生成したＯＨ基をすべてシランカップリング剤と反応させることが困難となり、残存したＯＨ基によって耐湿信頼性が低下し、またベーマイト皮膜が厚肉化して、熱伝導率の低下も起こりうる。一方、ＯＨ基の数が２個／ｎｍ2未満では粉体表面を完全に被覆できるだけの十分な量のシランカップリング剤と反応することができず、未被覆の活性表面が残り、水分と反応して耐湿信頼性が低下してしまうことがわかった。
そこで、窒化アルミニウム焼結体粉末を湿度３０〜５０％の雰囲気下、０．３〜０．５ＭＰａ加圧状態で１０〜３０分間処理することにより、表面ＯＨ基の数を好ましい範囲とすることができることを見出した。
【００１５】
上記のように窒化アルミニウム焼結体粉末の表面に形成されたベーマイト皮膜のＯＨ基の数はカールフィッシャー水分測定装置によって測定される。具体的には試料１ｇを５００℃の水分気化装置に入れ１５分間保持する。５００℃で熱分解・気化したベーマイト皮膜のＯＨ基が、窒素ガス気流下でカールフィッシャー試薬と反応して生成する水分の定量を行い、水分子数の２倍量をＯＨ基の数として粉末比表面積あたりの個数（個／ｎｍ２）としてＯＨ基の数を表す。
【００１６】
窒化アルミニウム表面に形成されたベーマイト皮膜の確認は、ＩＲスペクトル分析（３３００〜３８００ｃｍ-1域）によるＯＨ基の検出により行うことができ、更に当該粉体表面のＸＰＳ分析を併用すれば定量的な同定を行うことができる。すなわち、ＸＰＳにより検出したＡｌ、Ｎ、Ｏの原子数の相対値からＡｌ基準でＮ、Ｏの原子数比率を算出し、表面層を構成するＡｌＮ及びＡｌＯ（ＯＨ）のＮ及びＯ比率を各々ａ、ｂと仮定すると、式、ａ＋ｂ＝１＝Ａｌ原子数比率、  ａ＝Ｎ原子数比率、が成立する。そこで該式から、Ｏ原子数比率ｂが求まり、表面層におけるベーマイト被膜形成比率を算出することができる。
【００１７】
ベーマイト皮膜が形成された該窒化アルミニウム焼結体粉末を、さらにシランカップリング剤で被覆して表面安定化を図る必要がある。その被覆方法は、例えば気相蒸着法、ＣＶＤ法等の公知の方法を用いることができる。すなわち、シランカップリング剤を気化・蒸発させ、ベーマイト皮膜が形成された窒化アルミニウム焼結体粉末の表面で凝縮・縮合反応を起こさせることによって表面被覆を行う。窒化アルミニウム焼結体粉末の表面に形成されたベーマイト皮膜のＯＨ基とシランカップリング剤が反応して被覆層が形成され、その結果カップリング剤の炭化水素基により粉末表面は疎水性となり、撥水効果が得られ、加水分解反応が妨げられることによって、耐湿信頼性が向上させられるものである。
【００１８】
シランカップリング剤による表面被覆の方法は、具体的には、加熱密閉炉を窒素等の不活性ガス雰囲気下とし、シランカップリング剤を噴霧したベーマイト皮膜が形成された窒化アルミニウム焼結体粉末を投入して流動層を形成させる。あるいはベーマイト皮膜が形成された窒化アルミニウム焼結体粉末を投入して流動層を形成させた後に、シランカップリング剤を流動層に直接噴霧して添加しても良い。次いで炉内温度をシランカップリング剤の気化温度以上で、窒化アルミニウム焼結体粉末の表面に生成したベーマイト皮膜のＯＨ基を熱分解させない温度域（２００℃以下）にし、３０分反応させることによって表面被覆が形成される。
【００１９】
シランカップリング剤の添加量は、当該窒化アルミニウム焼結体粉末表面のベーマイト皮膜が有するＯＨ基と当該シランカップリング剤が１：１で結合するとして、ＯＨ基の数に対して、２〜５倍量を添加する。添加量が５倍量を超えると、表面被覆粉末同士の凝集が顕著となるので好ましくない。また２倍量未満であると未反応のＯＨ基が残るため、水分に対する活性が高くなり、耐湿信頼性が不十分となる。
【００２０】
好ましいシランカップリング剤としてはγ−アミノプロピルトリエトキシシラン(被覆面積３５３ｍ2／ｇ）、γ−メタクリロキシプロピルトリメトキシシラン（被覆面積３１４ｍ2／ｇ）、γ−グリシドキシプロピルトリメトキシシラン（被覆面積３３０ｍ2／ｇ）、メチルトリメトキシシラン（被覆面積５６０ｍ2／ｇ）等が挙げられる。
【００２１】
耐湿信頼性の指標としては、上記のようにして得られる高熱伝導性フィラーの加水分解速度を用いた。加水分解度は、高熱伝導性フィラーを温度８０℃、湿度９５％以上の条件下に２４時間静置した後、（１）式の反応で、窒化アルミニウムが水酸化アルミニウムに変化したと仮定し、試験前後の酸素量の差から算出する。本発明で得られる高熱伝導性フィラーの好ましい加水分解度は５．０％以下である。
ＡｌＮ＋３Ｈ2Ｏ＝Ａｌ（ＯＨ）3＋ＮＨ3      （１）
【００２２】
このようにして得られた表面被覆窒化アルミニウム焼結体粉末は、分級処理等により粒度分布を制御することができるが、封止材用途として用いるときには、平均粒子径１μｍ以下、好ましくは０．６μｍ以下の微粉末と併用することができる。その置換率は最大２０％、好ましくは１５％以下である。平均粒子径１μｍ以下の微粉末としては、球状酸化アルミニウム又はシリカ微粉末が挙げられる。
【００２３】
本発明により得られた表面被覆窒化アルミニウム焼結体粉末は、被覆により活性表面の水分との接触が妨げられるため、これを含んでなる高熱伝導性フィラーを樹脂に充填して得られる樹脂組成物は、窒化アルミニウム焼結体自身の高熱伝導性が発現すると共に、耐湿信頼性の向上したものとなる。本発明の表面被覆窒化アルミニウム焼結体粉末は、最終樹脂組成物中、５０〜９０体積％程度充填される。
【００２４】
本発明で使用される樹脂組成物の樹脂としては、エポキシ樹脂、シリコーン樹脂、フェノール樹脂、メラミン樹脂、ユリア樹脂、不飽和ポリエステル、フッ素樹脂、ポリイミド、ポリアミドイミド、ポリエーテルイミド等のポリアミド、ポリブチレンテレフタレート、ポリエチレンテレフタレート等のポリエステル、ポリフェニレンスルフィド、全芳香族ポリエステル、ポリスルホン、液晶ポリマー、ポリエーテルスルホン、ポリカーボネート、マレイミド変性樹脂、ＡＢＳ樹脂、ＡＡＳ（ アクリロニトリル−アクリルゴム・スチレン）樹脂、ＡＥＳ（アクリロニトリル・エチレン・プロピレン・ジエンゴム−スチレン）樹脂等を挙げることができる。
【００２５】
これら樹脂の中でも、特に１分子中にエポキシ基を２個以上有するエポキシ樹脂が好ましい。例えば、フェノールノボラック型エポキシ樹脂、オルソクレゾールノボラック型エポキシ樹脂、フェノール類とアルデヒド類のノボラック樹脂をエポキシ化したもの、ビスフェノールＡ、ビスフェノールＦ及びビスフェノールＳ等のグリシジルエーテル、フタル酸やダイマー酸等の多塩基酸とエポクロルヒドリンとの反応により得られるグリシジルエステル酸エポキシ樹脂、線状脂肪族エポキシ樹脂、脂環式エポキシ樹脂、複素環式エポキシ樹脂、アルキル変性多官能エポキシ樹脂、β−ナフトールノボラック型エポキシ樹脂、１，６−ジヒドロキシナフタレン型エポキシ樹脂、２，７−ジヒドロキシナフタレン型エポキシ樹脂、ビスヒドロキシビフェニル型エポキシ樹脂、ハロゲンを導入したエポキシ樹脂等である。特に、耐湿信頼性や耐ハンダリフロー性の点からは、オルソクレゾールノボラック型エポキシ樹脂、ビスヒドロキシビフェニル型エポキシ樹脂、ナフタレン骨格のエポキシ樹脂等が好ましい。
【００２６】
エポキシ樹脂の硬化剤については、エポキシ樹脂と反応して硬化させるものであれば特に限定されず、例えば、フェノール、クレゾール、キシレノール、レゾルシノール、クロロフェノール、ｔ−ブチルフェノール、ノニルフェノール、イソプロピルフェノール、オクチルフェノール等の群から選ばれた１種又は２種以上の混合物をホルムアルデヒド、パラホルムアルデヒド又はパラキシレンとともに酸化触媒下で反応させて得られるノボラック型樹脂、ポリパラヒドロキシスチレン樹脂、ビスフェノールＡやビスフェノールＳ等のビスフェノール化合物、ピロガロールやフロログルシノール等の３官能フェノール類、無水マレイン酸、無水フタル酸や無水ピロメリット酸等の酸無水物、メタフェニレンジアミン、ジアミノフェニルメタン、ジアミノジフェニルスルホン等の芳香族アミン等を挙げることができる。
【００２７】
本発明の樹脂組成物には、エポキシ樹脂と硬化剤との反応を促進させるために硬化促進剤を配合することができる。その硬化促進剤としては、１，８−ジアザビシクロ（５，４，０）ウンデセン−７、トリフェニルホスフィン、ベンジルジメチルアミン、２−メチルイミダゾール等がある。
【００２８】
本発明の樹脂組成物には、熱伝導性、耐湿信頼性、高流動性に影響のない範囲であれば、次の成分を必要に応じて配合することができる。例えば、シリコーンゴム、ポリサルファイドゴム、アクリル系ゴム、ブタジエン系ゴム、スチレン系ブロックコポリマーや飽和型エラストマー等のゴム状物質、、熱可塑性樹脂、シリコーン樹脂、更にはエポキシ樹脂、フェノール樹脂の一部又は全部をアミノシリコーン、エポキシシリコーン、アルコキシシリコーンなどで変性した樹脂等の低応力化剤、Ｓｂ2Ｏ3、Ｓｂ2Ｏ4、Ｓｂ2Ｏ5等の難燃助剤、ハロゲン化エポキシ樹脂やリン化合物等の難燃剤、カーボンブラック、酸化鉄、染料、顔料等の着色剤が挙げられる。天然ワックス類、合成ワックス類、直鎖脂肪酸の金属塩、酸アミド類、エステル類、パラフィン等の離型剤を添加することができる。
【００２９】
本発明に被覆の目的で用いられるものとは別に、樹脂への拡散・濡れ性を良くする目的で、高熱伝導性フィラーを樹脂に混合するときに、表面処理剤を用いてもよい。例えば、γ−グリシドキシプロピルトリメトキシシラン、β−（３，４−エポキシシクロヘキシル）エチルトリメトキシシラン等のエポキシシラン、アミノプロピルトリエトキシシラン、ウレイドプロピルトリエトキシシラン、Ｎ−フェニルアミノプロピルトリメトキシシラン等のアミノシラン、フェニルトリメトキシシラン、メチルトリメトキシシラン、オクタデシルトリメトキシシラン等の疎水性シラン化合物やメルカプトシラン等のシランカップリング剤、Ｚｒキレート、チタネートカップリング剤、アルミニウム系カップリング剤等の表面処理剤が挙げられる。
【００３０】
とくに、高い耐湿信頼性や高温放置安定性が要求される場合には、各種イオントラップ剤の添加が有効である。イオントラップ剤の具体例としては、協和化学社製  商品名「ＤＨＦ−４Ａ」、「ＫＷ−２０００」、「ＫＷ−２１００」や東亞合成化学工業社製  商品名「ＩＸＥ−６００」などである。
【００３１】
本発明の樹脂組成物は、上記諸材料をブレンダーやミキサーで混合した後、加熱ロール、ニーダー、１軸又は２軸押出機、バンバリーミキサーなどによって溶融混練し、冷却後に粉砕することによって製造することができる。本発明の樹脂組成物を用いて半導体を封止するには、トランスファーモールド、マルチプランジャー等の公知の成型法を採用すればよい。
【００３２】
【実施例】
以下、本発明について実施例、比較例を用いて更に詳しく説明する。
【００３３】
窒化アルミニウム焼結体の粉末の製造
質量基準で平均粒子径４．１μｍの窒化アルミニウム粉末（電気化学工業社製「ＡＰ−５０」）１００部と酸化イットリウム粉末（三菱化学製、比表面積２０ｍ2／ｇ）５部の混合粉を圧力２０ＭＰａをかけて直径５０ｍｍの成形体とし、窒素雰囲気下、表１に示す温度で焼結した。
【００３４】
次いで、窒化アルミニウム焼結体をジョークラッシャー、ロールクラッシャーの順で粗粉砕した後、窒素ガスを封入したボールミルにて微粉砕し、ＪＩＳ篩により７４μｍ以下の粉末となるように粉砕した。なお、粉砕時間によって粒度を調製し、表１に示す平均粒子径、比表面積を有する窒化アルミニウム焼結体粉末のサンプルＡ〜Ｄを得た。また、各粉末サンプルの不均一歪みを後記の方法によって測定した。それらの結果を表１に示す。
【００３５】
〔実施例１〜４〕
窒化アルミニウム焼結体粉末サンプルＡ〜Ｄを室温、湿度４０％の雰囲気下、０．４ＭＰａ加圧状態で２０分間処理し、表２に示す数の表面ＯＨ基を有するベーマイト皮膜を形成させた。ベーマイト皮膜の表面ＯＨ基数はカールフィッシャー法により測定・算出した。ベーマイト皮膜の確認は、ＩＲスペクトル分析（３３００〜３８００ｃｍ-1域）と、粉体表面のＸＰＳ分析とによって行った。
【００３６】
次いで、ベーマイト皮膜が形成された窒化アルミニウム焼結体粉末を、そのまま加熱密閉炉に輸送して窒素ガス雰囲気下で、２００℃に加熱して、流動層を形成させた。シランカップリング剤としてγ−メタクリロキシプロピルトリメトキシシランを、窒化アルミニウム焼結体粉末の全表面を被覆するの必要な量の３倍量を流動層中に直接噴霧した後、さらに３０分間反応させ表面被覆を行ないフィラーを得た。シランカップリング剤による被覆量はＬＥＣＯ社製Ｃ／Ｓ分析計（赤外吸収法）によりカーボン量として定量した。また、後記の方法で加水分解度を測定した。その結果を表２に示す。
【００３７】
〔比較例１〜４〕
表１に示すサンプルＡ及びＣを用い、湿度４０％、０．４ＭＰａで、比較例１及び２は５分間、比較例３及び４は４０分間処理して、表２に示す数のＯＨ基数を有するベーマイト皮膜を形成させた以外は、実施例１〜４と同様にシランカップリング剤被覆を行い、フィラーを得た。結果を表２に示す。
【００３８】
〔比較例５、６〕
表１に示すサンプルＡ及びＣについて、ベーマイト皮膜を形成させず、シランカップリング剤被覆のみを実施例１〜４と同様に行い、フィラーを得た。結果を表２に示す。
【００３９】
不均一歪み：
Ｘ線回折法による修正Ｈａｌｌ法により測定した。試料のＫα１とＫα２の回折線を多重ピーク分離し、真の半値幅βは実測半値幅Ｂと機械的半値幅ｂに対して、β2＝Ｂ2−ｂ2であるとする。ｂはＳｉＯ2の回折線から求める。βは結晶子径と不均一歪みより決まり、歪みがＧａｕｓｓ分布に従うとすると、（２）式の関係が成り立つ。
【００４０】
β2／ｔａｎ2θ＝Ｋλβ／（εｔａｎθ・ｓｉｎθ）＋４η2     （２）
ここで、Ｋ：定数（＝０．９）、
λ：ＣｕＫα線の波長（１．５４Ａ）、
η：不均一歪み、ε：結晶子径である。
従って、（３）式をプロットし、その切片より４η2を求めて不均一歪みを算出する。
Ｋλβ／（εｔａｎθ・ｓｉｎθ）とβ2／ｔａｎ2θ            （３）
【００４１】
加水分解度：
試料を温度８０℃、相対湿度９５％以上の条件下に２４時間静置した後、粉末の酸素量を測定して評価した。試験前後の酸素量の差は（４）式により、窒化アルミニウムが水酸化アルミニウムに変化したと仮定し、試験前後の酸素量の差を窒化アルミニウムが水酸化アルミニウムに変化したときの理論酸素量（６１．５％）で割った値を加水分解度とした。
ＡｌＮ＋３Ｈ2Ｏ＝Ａｌ（ＯＨ）3＋ＮＨ3               （４）
【００４２】
〔実施例５〜８〕
実施例１〜４で得られたフィラーを、表３に示される樹脂組成物に内割で７０体積％充填し、以下の方法に従って熱伝導率を測定した。その結果を表４に示す。
【００４３】
熱伝導率：
樹脂組成物を直径２８ｍｍ、厚さ３ｍｍの円盤状に成型した後、熱伝導率測定装置（アグネ社製「ＡＲＣ−ＴＣ−１型」）を用い、温度傾斜法にて室温で測定した。
【００４４】
【表１】
0004170570.tif 000002
【００４５】
【表２】
0004170570.tif 000003
【００４６】
【表３】
0004170570.tif 000004
【００４７】
【表４】
0004170570.tif 000005
【００４８】
表２及び表４から明らかなように、本発明によれば、従来の窒化アルミニウム焼結体粉末に比べて耐湿信頼性に優れた高熱伝導性フィラー及びそれを充填してなる樹脂組成物が得られることわかった。
【００４９】
【発明の効果】
本発明によれば、窒化アルミニウム焼結体粉末にベーマイト皮膜を形成させ、さらにシランカップリング剤で被覆することにより、耐湿信頼性に優れた熱伝導性フィラー及びそれを充填した封止材用の樹脂組成物が提供される。